REVENDICATIONS 1/ Procédé de fabrication d'articles creux biorientés en polymère thermoplastique, notamment des bouteilles et flacons, capables de résister, notamment dans les conditions de traitement d'un cycle de pasteurisation, à la pression interne développée par des liquides de remplissage par exemple carbonatés, par biétirage-soufflage dans un moule à partir d'une préforme portée à la température de biorientation, ledit procédé étant caractérisé en ce qu'on part d'une préforme répondant aux particularités suivantes (a) le polymère du corps est en polyester thermoplastique totalement amorphe, (b) le polymère du col, qui peut être de nature identique ou différente, possède un comportement intrinsèque dans les conditions d'étirage à chaud qui est différent de celui du polymère du corps, de manière à rendre le col considérablement moins étirable que le corps, (c) sa géométrie est déterminée de manière à ce qu'il se développe un taux planaire d'étirage suffisant pour provoquer un sur-étirage de la préforme résultant de l'accroissement du rapport d'étirage longitudinal du corps. 2/ Procédé selon la revendication 1, caractérisé en ce que l'on part d'une préforme dans laquelle les polymères du col et du corps sont choisis de telle sorte que le rapport résistance à la traction à 100 % d'allongement du polype du col résistance à la traction à 100 % d'allongement du polymère du corps est égal ou supérieur à 5. 3/ Procédé selon l'une quelconque des revendication#s 1 et 2, caractérisé en ce que l'on part d'une préforme dont la géométrie est déterminée de manière à ce qu'il se développe un taux planaire d'étirage suffisant, compris dans l'intervalle habituel de 8 à 13, pour provoquer un accroissement du rapport d'étirage longitudinal du corps tel que le rapport rapport d'étirage longitudinal rapport d'étirage transversal atteigne une valeur comprise entre 0,70 et 0,80. 4/ Procédé selon l'une quelconque des revendications 1 à 3, caractérisé en ce que l'on part d'une préforme obtenue par l'enchainement des étapes suivantes - on prépare, de manière connue en soi, une préforme monobloc faite en polyester saturé totalement amorphe, ces dimensions étant choisies de manière à ce que, lorsque la préforme, traitée comme indiquée ci-après, est biétirée, il se développe un taux planaire d'étirage suffisant pour provoquer un accroissement du rapport d'étirage longitudinal du corps dans les proportions définies ci-avant dans la revendication 3, - on soumet le col de la préforme à un traitement thermique dans des conditions de température stade durée choisies de manière a ce que le polymère du col voit sa cristallinité se développer suffisamment pour offrir une résistance a la traction à 100 % d'allongement, mesurée à la température de biorientation, qui satisfait au rapport des résistances défini ci-avant dans la revendication 2. 5/ procédé selon la revendication 4, caractérisé en ce que le traitement thermique du col de la préforme est réalis-é en faisant appel à un moyen de chauffage localisé et en opérant à une température généralement comprise entre la température de transition vitreuse commençante (Tg) et la température de fusion (TF) du polyester utilisé, pendant une durée généralement comprise entre 10 secondes et 10 minutes. 6/ Procédé selon l'une quelconque des revendications 4 et 5, caractérisé en ce que le polyester saturé totalement amorphe consiste dans les copolytéréphtalates d'éthylèneglycol constitués de 93 à 98,5 % en moles de motifs téréphtalate d'éthylèneglycol et de 7 à 1,5 % en moles de motifs dérivés d'un agent retardateur de cristallisation choisi parmi un ou plusieurs polyacides carboxyliques aromatiques et/ou aliphatiques et/ou des polyalcools. 7/ Procédé selon l'une quelconque des revendications 1 à 3, caractérisé en ce que l'on part d'une préforme obtenue par l'enchaînement des étapes suivantes - on prépare de manière connue en soi, un corps de préforme, équipé de son fond, fait en polyester sature totalement amorphe, - on prépare séparément, de manière connue en soi, un col de préforme dont le matériau constitutif, au stade final de la fabrication du col, presente un comportement intrinsèque à l'étirage différent de celui du polymère du corps, - on reunit le corps et col de la préforme par soudage, les dimensions du corps et du col étant choisies de manière à ce que, lorsque la préforme ainsi reconstituée est biétirée, il se développe un taux planaire d'étirage suffisant pour provoquer un accroissement du rapport d'étirage longitudinal du corps dans les proportions définies ci-avant dans la revendication 3. 8/ Procédé selon la revendication 7, caractérisé en ce que le comportement différencié à l'étirage du col et du corps de la préforme est obtenu en partant, pour fabriquer le col, d'un polyester saturé amorphe ou très faiblement cristallisé et en développant sa cristallinité par le biais d'un traitement thermique. 9/ Procédé selon la revendication 8, caractérisé en ce que le traitement thermique du col de la préforme est opéré à une température généralement comprise entre la température de transition vitreuse commençante (Tg) et la température de fusison (Tf) du polyester utilisé, pendant une durée généralement comprise entre 10 secondes et 10 minutes. 10/ Procédé selon la revendication 7, caractérisé en ce que le comportement différencié à l'étirage du col et du corps de la préforme est obtenu en partant , pour fabriquer le col, d'un polymère présentant initialement une structure cristalline déjà suffisamment développée pour offrir une résistance à la traction qui satisfait au rapport des résistances défini ci-avant dans la revendication 2. 11/ Procédé selon la revendication 10, caractérisé en ce que le polymère du col est une polyoléfine. 12/ Procédé selon la revendication 7, caractérisé en ce que le comportement différencié à l'étirage du corps et du col de la préforme est obtenu en partant, pour fabriquer le col, d'un polymère amorphe ou très faiblement cristallisé qui présente, par rapport à celui du corps, une température de transition vitreuse commençante supérieure. 13/ Procédé selon la revendication 12, caractérisé en ce que l'on fait appel, pour fabriquer le col, à un polyester modifié dont la Tg est supérieure d'au moins 50C à la Tg du polyester du corps. 14/ Procédé selon l'une quelconque des revendications 7 à 13, caractérisé en ce que le polyester saturé totalement amorphe utilise pour fabriquer le corps consiste dans les copolytéréphtalates d'éthylèneglycol définis ci-avant dans la revendication 6. 15/ A titre de moyen spécialement conçu pour la mise en oeuvre du procédé selon l'une quelconque des revendications 4 à 6, une préforme obtenue par l'enchatnement des étapes suivantes - on prépare, de manière connue en soi, une préforme monobloc faite en polyester saturé totalement amorphe, ces dimensions étant choisies de manière à ce que, lorsque la préforme, traitée comme indiquée ci-après, est biétirée, il se développe un taux planaire d'étirage suffisant pour provoquer un accroissement du rapport d'étirage longitudinal du corps dans les proportions définies ci-avant dans la revendication 3, - on soumet le col de la préforme à un traitement thermique dans des conditions de température et de durée choisies de manière à ce que le polymère du col voit sa cristallinite se développer suffisamment pour offrir une résistance à la traction à 100 t d'allongement, mesurée à la température de biorientation, qui satisfait au rapport des résistances défini ci-avant dans la revendication 2. 16/ A titre de moyen spécialement conçu pour la mise en oeuvre du procédé selon l'une quelconque des revendications 7 à 14, une préforme obtenue par ltenchainement des étapes suivantes - on prépare, de manière connue en soi, un corps de préforme, équipé de son fond, fait en polyester saturé totalement amorphe, - on prépare séparément un col de préforme fait soit en polyester cristallisé, soit en polyoléfine, soit en polyester modifié présentant, par rapport à celui du corps, une Tg supérieure de manière à ce que le polymère du col offre une résistance à la traction qui satisfait aux valeurs du rapport des résistances défini dans la revendication 2, - on réunit le corps et le col par soudage, les dimensions du corps et du col étant choisies de maniere à ce que, lorsque la préforme ainsi reconstituée est biétirée, il se développe un taux planaire d'étirage suffisant pour provoquer un accroissement du rapport d'étirage longitudinal du corps dans les proportions définies ci-avant dans la revendication 3. 17/ Articles creux, notamment des bouteilles et flacons, capables de résister, notamment dans les conditions de traitement d'un cycle de pasteurisation, à la pression interne développée par des liquides de remplissage par exemple carbonatés, obtenus par le procédé selon l'une quelconque des revendications 1 à 14.